(57)【要約】      （修正有）【課題】加熱時に熱収縮を発生しない長繊維不織布、特にバッキング加工時における寸法安定性、カーリングや反り抑制に優れたタフテッドカーペット用基布およびカーリングや反りが少なく、品質に優れたタフテッドカーペット、特にタイルカーペットを提供する。【解決手段】本発明の長繊維不織布は、熱可塑性樹脂の連続フィラメントで構成された不織布であって、ＪＩＳ  Ｌ  １９０６に準じて測定される該不織布の幅方向（ヨコ方向）の乾熱収縮率の範囲が−１０〜０％であること特徴とするものである。  本発明のタフテッドカーペット用基布は、かかる長繊維不織布であって、ＪＩＳ  Ｌ  １９０６に準じて測定される該不織布の幅方向（ヨコ方向）の乾熱収縮率が−５〜０％の範囲であることを特徴とするものである。  【選択図】      なし【特許請求の範囲】
【請求項１】
エアーサッカーにより延伸して得られる熱可塑性樹脂の熱可塑性樹脂の連続フィラメントで構成された不織布であって、ＪＩＳ  Ｌ  １９０６に準じて測定される該不織布の幅方向（ヨコ方向）の乾熱収縮率の範囲が、−１０〜０％であること特徴とする長繊維不織布。
【請求項２】
該不織布が、高融点成分と低融点成分からなる熱可塑性樹脂の連続フィラメントで構成される請求項１に記載の長繊維不織布。
【請求項３】
該不織布が、該低融点成分の熱溶融固化によって連続フィラメント相互間が接着されたものである請求項２に記載の長繊維不織布。
【請求項４】
該低融点成分が、該高融点成分の融点より少なくとも２０℃以上低いものである請求項２〜３のいずれかに記載の長繊維不織布。
【請求項５】
該高融点成分が、ポリエチレンテレフタレートであり、該低融点成分が、共重合ポリエステルである請求項２〜４のいずれかに記載の長繊維不織布。
【請求項６】
該不織布が、樹脂接着剤を含有するものである請求項１〜５のいずれかに記載の長繊維不織布。
【請求項７】
請求項１〜６のいずれかに記載の長繊維不織布であって、ＪＩＳ  Ｌ  １９０６に準じて測定される該不織布の幅方向（ヨコ方向）の乾熱収縮率が−５〜０％の範囲であることを特徴とするタフテッドカーペット用基布。
【請求項８】
請求項７記載のタフテッドカーペット用基布に、パイル糸をタフトし、そのパイル面の裏面にバッキング樹脂層を設けたことを特徴とするタフテッドカーペット。
【請求項９】
該タフテッドカーペットが、タイル状に裁断されてなるタイルカーペットである請求項８に記載のタフテッドカーペット。
【発明の詳細な説明】
【技術分野】
【０００１】
本発明は、カーリングや反り抑制に非常に優れた長繊維不織布およびその製造方法およびタフテッドカーペット用基布およびそれを用いてなるタフテッドカーペットに関するものである。
【背景技術】
【０００２】
熱可塑性樹脂よりなる連続フィラメントを溶融紡糸して、エアーサッカーなどにより高速牽引した後、フィラメント群を開繊して、移動するネット上に集積して、連続フィラメント相互間を任意の手段により固定して不織布とする、いわゆるスパンボンド不織布によって得られるタフテッドカーペット用基布は、ポリプロピレンフィルムスリットヤーンの織物、ジュート基布などと比較して、パイル糸の整然性が良く、繊維のほつれが生じないなどの利点から増加しつつある。
【０００３】
タフテッドカーペットとは、これら基布にバルクド・コンティニュアス・フィラメント（ＢＣＦ）などのパイル糸をタフティングマシンを使用してタフトし、いわゆるパイル地を作成し、ループスチーマータイプの連続染色機等によりパイル糸の染色を行った後、パイル地の裏側に塩化ビニル樹脂ペースト、スチレン−ブタジエンラバー（ＳＢＲ）樹脂、エチレン−酢酸ビニル共重合樹脂等の各種樹脂によりバッキングされて製造されてなるものである。タフテッドカーペットの中でも、タイルカーペットは、樹脂バッキング等の後、例えば、５０cm角の正方形などのタイル状に裁断されて製造されるものである。
【０００４】
スパンボンド法による長繊維不織布を用いた従来のタフテッドカーペット用基布として、特許文献１（特開平３−１０４９７３号公報）において提案されているポリエチレンテレフタレートを芯成分として低融点成分が繊維の表面を全面的に覆っている芯鞘複合繊維を用い、エンボスロールで熱圧着させて得られるタフテッドカーペット用不織布やポリエステル系長繊維ウエブを樹脂接着剤により固定して得られたタフテッドカーペット用基布、また特許文献２（特開平５−９３３５６号公報）で提案されている高融点成分繊維と低融点成分繊維の連続フィラメントで構成された不織布が、エンボスロールにより部分的に熱圧着され、バインダー（樹脂接着剤）で接着固定されてなるタフテッドカーペット用基布などがある。
【０００５】
しかしながら、従来技術によって得られるタフテッドカーペット用基布は、タフト、染色されたパイル地（生機）に加工された後、樹脂バッキングする際の熱の影響により、幅収縮が大きく、必要とされる幅寸法を確保できず製品歩留まりの悪化を招いたり、得られたタフテッドカーペットにおいても基布の収縮力により歪みが残留し、カーリングが発生したり、特にタイルカーペットでは四隅の反りが発生する品質上の問題があった。
【０００６】
この問題は、パイル糸に先染糸や原着糸を用いてタフトされた後、反染を行わずに、樹脂バッキングされる場合において顕著に認められ、生産性の悪化の大きな問題となっていた。
【特許文献１】特開平３−１０４９７３号公報
【特許文献２】特開平５−９３３５６号公報
【発明の開示】
【発明が解決しようとする課題】
【０００７】
本発明では、かかる課題に鑑み、加熱時に熱収縮を発生しない長繊維不織布、特にバッキング加工時における寸法安定性、カーリングや反り抑制に優れたタフテッドカーペット用基布およびカーリングや反りが少なく、品質に優れたタフテッドカーペット、特にタイルカーペットを提供せんとするものである。
【課題を解決するための手段】
【０００８】
本発明は、かかる課題を解決するために、次のような手段を採用するものである。すなわち、本発明の長繊維不織布は、エアーサッカーにより延伸して得られる熱可塑性樹脂の連続フィラメントで構成された不織布であって、ＪＩＳ  Ｌ  １９０６に準じて測定される該不織布の幅方向（ヨコ方向）の乾熱収縮率の範囲が−１０〜０％であること特徴とするものである。
【０００９】
本発明のタフテッドカーペット用基布は、かかる長繊維不織布であって、ＪＩＳ  Ｌ  １９０６に準じて測定される該不織布の幅方向（ヨコ方向）の乾熱収縮率が−５〜０％の範囲であることを特徴とするものである。
【００１０】
さらに、本発明のタフテッドカーペットは、かかるタフテッドカーペット用基布に、パイル糸をタフトし、そのパイル面の裏面にバッキング樹脂層を設けたことを特徴とするものである。
【発明の効果】
【００１１】
本発明によれば、加熱時に熱収縮を発生しない長繊維不織布、特に幅方向の熱収縮の小さいバッキング加工などにおける寸法安定性や、カーリングや反り抑制に優れたタフテッドカーペット用基布を提供することができ、かかるタフテッドカーペット用基布を用いて得られるタフテッドカーペット、特にタイルカーペットはカーリングや反りが少なく、品質に優れるものである。
【発明を実施するための最良の形態】
【００１２】
本発明は、特にタフテッドカーペットの一次基布に使用する長繊維不織布、特にタフトされた後のタフテッドカーペット用基布（パイル地）の熱収縮を抑制できないものか、鋭意検討した結果、長繊維不織布、さらにかかる不織布を用いたタフテッドカーペット基布のＪＩＳ  Ｌ  １９０６に準じて測定される幅方向（ヨコ方向）の乾熱収縮率が特定の範囲であることによって、上述の要求を見事に満足することを究明したものであり、かかる長繊維不織布を製造する際に、エアーサッカーにより延伸して得られる熱可塑性樹脂の連続フィラメントが集積されてなるウエブシートを加熱融着処理しながら、または加熱融着処理直後に特定の条件で長手方向にシートの延伸処理することによって、上述の要求を好都合に満足する長繊維不織布、特にタフテッドカーペット用基布を得ることができることを究明したものである。
【００１３】
すなわち、本発明の長繊維不織布は、ＪＩＳ  Ｌ  １９０６に準じて測定される該不織布の幅方向（ヨコ方向）の乾熱収縮率の範囲が−１０〜０％であることが重要である。乾熱収縮率の測定の際の処理温度は、繊維の種類により異なり、たとえばポリエステルの場合は１８０℃±２℃，ナイロンの場合は１６０℃±２℃，ポリプロピレンの場合は１００℃±２℃の条件が採用される。
【００１４】
この様な特性を持つ長繊維不織布は、熱可塑性樹脂を溶融紡糸し、エアーサッカーにより延伸して得られる連続フィラメントをエアーサッカーより噴射、集積してウエブシート得た後、加熱融着処理を行い、加熱融着処理中もしくは直後にドラフト比率０．５〜１０％で長手方向にシートを延伸処理することによって製造することができる。
【００１５】
ドラフト比率とは、少なくとも２本のロールやドラムなど延伸ロールや延伸ドラムの回転速度の比率を示したものであり、ロールやドラムの速度比により延伸する比率を示すものである。また、２ロール（ドラム）以上の場合は、最初と最後のロールの回転速度比率を示すものである。また、特別に延伸ロールなどを用いる必要はなく、加熱融着処理が熱エンボスロールなどによる圧着の場合には、エンボスロールと次の搬送ロールの速度比率、２つサクションドラムなどによる熱風をウエブにエアースルー処理場合には、２つのドラムの速度比率など加熱融着処理中に用いられるロールやドラムの速度比率などによっても示すことができる。
【００１６】
長繊維不織布の幅方向（ヨコ方向）の乾熱収縮率が−１０％未満の場合は、上記の製造方法で、長手方向の延伸処理をドラフト比率１０％以上で行わなければならず、延伸処理の過程でシートが破れるなどのトラブルを誘発しやすく、生産性の観点から好ましくない。  逆に、乾熱収縮率が０％を越える場合、タフテッドカーペット用基布に用いた場合にパイル糸をタフトした後の基布を樹脂バッキングする際に、予熱工程での８０〜１３０℃、バッキング樹脂の乾燥や硬化、キュアリング時での１２０〜１８０℃の温度下において、パイル糸の熱収縮に連動する幅方向の構造的な収縮の他に、基布自体が大きく幅方向に熱収縮してしまい、必要となる幅方向の寸法が確保できずに、製品歩留まりが悪化するといったカーペット生産性を著しく悪化させる問題を誘発するため好ましくない。また、例えば、幅方向にタフトするパイル糸の本数を増やして、幅方向の寸法を確保することによって、製品歩留まりを確保することは可能であるが、増加パイル糸分のコストアップにつながる不都合が発生し、また、予熱工程およびバッキング樹脂の乾燥や硬化、キュアリングの温度を低下させて、基布の幅収縮を抑制することによっても必要となる幅方向の寸法を確保することは可能ではあるが、この場合に得られたタフテッドカーペットは、基布に収縮力が残留しているために、カーリング現象やタイルカーペットのような正方形に裁断されたカーペットでは、四隅に反りが発生するといった品質に関与する問題までも解決することは困難である。
【００１７】
かかる長繊維不織布をタフテッドカーペット基布に適用する際には、ＪＩＳ  Ｌ  １９０６に準じて測定される該不織布の幅方向（ヨコ方向）の乾熱収縮率の範囲が−５〜０％であることが重要である。幅方向（ヨコ方向）の乾熱収縮率の範囲が−５％未満となると、不織布の製造工程での長手方向の延伸処理においてドラフト比率を比較的高く設定する必要があるために、得られた長繊維不織布（タフテッドカーペット基布）の長手方向の乾熱収縮率が大きくなり、タフテッドカーペット製造工程、特にバッキング工程での長手方向の収縮率が大きくなる傾向があり、幅方向の寸法が確保できない問題と比較すると軽度ではあるが製品歩留まりの悪化を招く結果となってしまうため好ましくない。
【００１８】
また発明の長繊維不織布の製造方法において、シートの長手方向の該延伸処理が、加熱条件下で行うことが好ましい。シートが冷却された後に延伸した場合には、フィラメント相互間の熱接着が破壊されやすいばかりか、場合によってはフィラメントの切断が生じやすくなり、不織布の強度が得られにくくなる傾向となる。また、延伸処理時の加熱条件は、接着成分としての低融点成分や接着剤が不織布内に存在している場合には、その融点や軟化点以下の温度、より好ましくは融点より３０〜１００℃低い温度条件であることが好ましい。また、加熱融着処理時の温度がシートに余熱として残存している場合には、必ずしも延伸処理時に加熱する必要はない。
【００１９】
また、長手方向の該延伸処理の後、シートを急冷することが好ましい。シートを急冷する方法とは、いくつかの冷却ロールを通過させる方法、冷風をシートに吹き付ける方法などを上げることができる。シートを延伸処理したのち、急冷することによりシートの形態が延伸状態で保持されるために好ましいのである。
【００２０】
本発明の長繊維不織布、さらにかかる長繊維不織布を用いてなるタフテッドカーペット用基布は、強度など物理的特性の観点、さらには不織布の生産性の観点から高融点成分と低融点成分からなる熱可塑性合成樹脂の連続フィラメントで構成されていることが好ましく、さらに該低融点成分の熱溶融固化によって連続フィラメント相互間が接着されたものであることが特に好ましい。
【００２１】
低融点成分の熱溶融固化によって連続フィラメント相互間を接着させる処理（加熱融着処理）には、一対の加熱エンボスロールもしくは、加熱エンボスロールと加熱フラットロールによってウエブシートを圧着させる処理、さらには熱風をウエブシートに透過させる処理（熱風エアースルー処理）などを好ましく用いることができる。
【００２２】
この加熱融着処理の際、製造時のエネルギー消費によるコスト的観点から、低融点成分の融点は、高融点成分の融点よりも少なくとも２０℃以上低いことが好ましく、特に好ましくは４０℃以上低いことが好ましく、また加熱熱融着処理が、低融点成分の融点以上の温度で処理することが好ましい。
【００２３】
この様に、融点差があることは、得られたタフテッドカーペット用基布の特性上においても非常に好ましいものとなる。この融点差によって、連続フィラメント相互間が接着が、低融点成分の熱溶融固化のみにより行われるため、フィラメント相互間の接着点が適度に散在し、不織布が適度にルーズ構造となるため、特にタフト時に、タフトニードルによるフィラメントの切断を生じにくく、タフト後の基布の強力低下のない優れたものとなるのである。このため、長繊維不織布は、高融点成分からなるフィラメントと、低融点成分からなるフィラメントとの混繊ウエブであることが好ましい。
【００２４】
また、長繊維不織布の強度、耐熱性、耐候性などの観点から、高融点成分にはポリエステル、とりわけポリエチレンテレフタレートを用いることが好ましい。
また、低融点成分には、高融点成分の融点よりも、低い融点を有するものであればいかなる熱可塑性樹脂でもよいが、高融点成分との接着性やリサイクル時に類似の樹脂で構成されていることが好ましい点などから、イソフタル酸共重合やアジピン酸共重合などの共重合ポリエステルであることが好ましい。
【００２５】
また、フィラメントの横断面形状は、円形、楕円形、三角形、四角形、中空構造などいかなる形状のものも使用できるが、タフトカーペット用基布に用いる場合には、タフトニードルによる切断や摩擦を軽減するため円形であるものが好ましく用いられる。また、フィラメントには、カーボンブラック、酸化チタンなどの無機物粒子、紫外線吸収剤、抗菌剤、防カビ剤、難燃剤、導電剤、制電剤、消臭剤などの添加剤を含有してもよいことは言うまでもない。
【００２６】
また、本発明の長繊維不織布は、ニードルパンチやウォータージェトパンチなどによりフィラメントを３次元的に絡合した不織布の形態でもよく、さらにこのような不織布を加熱融着処理して得られる不織布でもよい。
【００２７】
また、本発明の不織布において、フィラメントを構成する熱可塑性樹脂に低融点成分がない場合や低融点成分を含んでいてもさらにフィラメント相互間の接着点数や接着強度を向上させるためには、樹脂接着剤が付着してなることが好ましい。
【００２８】
樹脂接着剤としては、ポリ（メタ）アクリル酸エステル系樹脂、塩化ビニル系樹脂、酢酸ビニル系樹脂、エチレン−酢酸ビニル共重合樹脂、塩化ビニリデン系樹脂、メラミン樹脂、尿素樹脂、オレフィン系樹脂、ポリエステル系樹脂、スチレン−ブタジエンゴム、アクリロニトリル−ブタジエンゴムなどを用いることができ、エマルジョンやラテックス系の樹脂接着剤を含浸法、スプレー法、コーティング法、ロールコーター法、グラビアコーター法、発泡含浸法など公知の手段を用いて付着させることができる。この際、特に好ましくは連続フィラメント相互間の間隙はある程度維持されていることが、タフト性の観点から好ましい。
【００２９】
さらに、タフテッドカーペット用基布として用いる場合には、タフトニードルとフィラメント間の摩擦を軽減するために、シリコーンオイル、ポリエチレンワックス、高級脂肪酸エステルなどの平滑剤が不織布に付着していることが好ましい。
【００３０】
本発明のかかる長繊維不織布を、タフテッドカーペット用基布として用いることにより、特にタフテッドカーペット製造時のバッキング工程での熱による幅方向の収縮を抑制することができ、また染色工程における長手方向における張力に対しても不織布製造段階で延伸処理されているために、幅収縮の小さい寸法安定性に非常に優れたものとなる。また、かかるタフテッドカーペット用基布が、タフトされたパイル糸とバッキング樹脂層を有するタフテッドカーペット、特にタイル状に裁断されてなるタイルカーペットは、カーリングの発生がなく、四隅の反り発生の小さいといった品質に非常に優れるものである。
【００３１】
また、本発明の長繊維不織布は、タフテッドカーペット用基布に限定されるものではなく、フィルター基材、ルーフィング補強用基材、電線押さえ巻きテープなどの産業用資材、土木用資材、建築用資材、包装や装飾品、台所回りの生活関連資材として用いることができる。
【００３２】
特にフィルター基材に用いる場合には、本発明の長繊維不織布を長手方向にプリーツ加工した後、例えば円形星型上の筒状にして不織布（幅方向）上部および下部の端を樹脂などにより形状固定（ポッティング）する際の樹脂を硬化する加熱時に、不織布が収縮することがなく、不織布の収縮力により樹脂が破壊されてしまうなどの問題を解決することができるものである。
【実施例】
【００３３】
以下実施例に基づき更に詳細に説明するが、本発明が以下の実施態様のみに限定されるものではないことは言うまでもない。なお、実施例ににおける各特性の評価方法は、次の通りである。
（１）長繊維不織布（タフテッドカーペット用基布；以下基布と略す）およびタフト後基布（パイル地）の引張強力
長繊維不織布（基布）およびタフト後基布（パイル地）の引張強力は、ＪＩＳ  Ｌ  １９０６に準じて測定した。
（２）長繊維不織布（基布）のヨコ方向乾熱収縮率
長繊維不織布（基布）のヨコ方向の乾熱収縮率は、ＪＩＳ  Ｌ  １９０６に準じて測定した。
（３）タフト後基布（パイル地）のヨコ（ゲージ）方向乾熱収縮率
基布にナイロンＢＣＦ（東レ株式会社製  品番；2600d-160f-M207 ）を用いて、１／１０ゲージ、ステッチ１１コ／２．５４ｃｍ、パイル高さ ３．５mmの条件でタフティングマシンを使用して得られたタフト後基布（パイル地）を、５０cm角に裁断し、１３０℃の熱風乾燥機で１５分間処理した後、幅寸法変化を求め乾熱収縮率とした。
（４）タイルカーペットの反り
タイルカーペットの反りは、ＪＩＳ  Ｌ１９０４に準じて測定した。
実施例１〜３
融点が２６２℃であるポリエチレンテレフタレートを高融点成分に、融点が２３０℃であるイソフタル酸共重合ポリエステルを低融点成分として溶融した後、高融点成分フィラメントと低融点成分フィラメントの混繊タイプの口金孔数３０ホールの口金を多数配列し、高融点成分と低融点成分の重量比率が８５：１５となるように溶融ポリマーを押し出し冷却しながら、フィラメントの繊度が１１．１デシテックスとなるようにエジェクター（エアーサッカー）にて高速牽引し、フィラメント群を開繊した後、移動するネットコンベア上に噴射、集積した。引き続き、表面温度が２３５℃であり、凸部圧着面積がロール表面面積の１２％であるエンボスロール（凹凸ロール）とフラットロールを用いて線圧６０Kg／cmの条件で圧着した後、１５０℃の雰囲気下でドラフト比率（タテ延伸ロールの回転比率）が(1) １％、(2) ３％、(3) ５％として延伸処理をした後、１５℃の冷風により冷却した。さらに、得られたシートにスプレーにてジメチルポリシロキサンのエマルジョン平滑剤を不織布に対し有効成分で１％付与して目付が約１００ｇ／ｍ2の３種類のタフテッドカーペット用基布を作成した。得られた基布のヨコ方向の乾熱収縮率はそれぞれ、(1) −０．２％、(2) −０．８％、(3) −１．５％であった。
【００３４】
引き続き、タフティングマシンを用いて、基布の裏層側からパイル糸（ナイロンＢＣＦ、東レ株式会社製2600d-160f-M207 ）を１／１０ゲージ、ステッチ１１コ／２．５４ｃｍ、パイル高さ３．５mm、ループでタフトし、ループスチーマータイプの連続染色機により染色を行った後、ピンテンターで基布の端部を把持して１３０℃で拡布乾燥した。
【００３５】
さらに、エンドレスベルト上に下記塩化ビニルバッキング樹脂組成物（Ｘ）を厚さ１．３mmで塗工、その上に目付４０g/ｍ2のガラス繊維不織布を含浸し、さらに下記塩化ビニルバッキング樹脂組成物（Ｙ）を厚さ１．３mmで塗工し、その上部に約１００℃で予熱処理したパイル地を積層し、エンドレスベルト側から塩化ビニルバッキング樹脂組成物を１７５℃で加熱処理した後、冷却し、５０cm角に裁断してタイルカーペットを作成した。
＜塩化ビニルバッキング樹脂組成物（Ｘ）＞
塩化ビニルペースト      １００重量部
ジオクチルフタレート      ９０重量部
炭酸カルシュウム        ３５０重量部
カーボントナー              ２重量部
＜塩化ビニルバッキング樹脂組成物（Ｙ）＞  
塩化ビニルペースト      １００重量部    
ジオクチルフタレート      ９５重量部    
炭酸カルシュウム        ３００重量部    
カーボントナー              ２重量部      
実施例４
実施例２（ドラフト比率が３％）において、加熱融着処理をエンボスロール（凹凸ロール）とフラットロールではなく、サクションドラムロールを用いて２４０℃の熱風をエアースルーによって行うこと以外は、実施例２と同様にして、タフテッドカーペット用基布およびタイルカーペットを作成した。
【００３６】
得られた基布のヨコ方向の乾熱収縮率は−０．５％であった。
実施例５
実施例２（ドラフト比率が３％）に記載の平滑剤を付与する前のシートに、樹脂接着剤としてエチレン−酢酸ビニル共重合樹脂のエマルジョンと平滑剤としてジメチルポリシロキサンのエマルジョン平滑剤を不織布に対し有効成分でそれぞれ６％、１％となるように含浸付与して、１５０℃の温度で乾燥した。尚、乾燥は、ネット乾燥機で予備乾燥した後、多数のサクションドラムを用いてドラフト比率１％で乾燥、キュアリングを実施して目付が約１００ｇ／ｍ2のタフテッドカーペット用基布を作成した。得られた基布のヨコ方向の乾熱収縮率は−１．０％であった。実施例２と同様にしてタイルカーペットを作成した。比較例１
実施例１において、タテ方向延伸処理をしない（リラックス状態）こと以外は、実施例１と同様にして、タフテッドカーペット用基布およびタイルカーペットを作成した。
【００３７】
得られた基布のヨコ方向の乾熱収縮率は、２．２％であった。
【００３８】
実施例１〜５および比較例１の基布（長繊維不織布）の強度、乾熱収縮率、タフト後基布（パイル地）の強度、乾熱収縮率および得られたタイルカーペットの反り品質を表１に示す。
【００３９】
【表１】
2005325507.tif 000002
【００４０】
本発明である実施例１〜５の長繊維不織布を用いたタフテッドカーペット用基布は、比較例１と比較して、タフト後基布（パイル地）の乾熱収縮率に優れ、幅方向の寸法安定性に優れたものであり、得られたタイルカーペットの反りについても小さく、反り品質に優れたものであった。